ПОЛИОЛЕФИНОВЫЕ ПОЛИМЕРЫ С ПОВЫШЕННОЙ ПРОЧНОСТЬЮ РАСПЛАВА

1. Полимерная композиция с повышенной прочностью расплава, содержащая полипропиленовый полимер, смешанный с модификатором прочности расплава, причем модификатор прочности расплава присутствует в полимерной композиции в количестве, достаточном для создания проникающей сети, когда полимерную композицию нагревают до расплавленного состояния.
2. Полимерная композиция по п. 1, которая содержит по меньшей мере 90% по массе полипропиленового полимера.
3. Полимерная композиция по п. 1, которая имеет температуру перехода в вязкоупругое состояние по меньшей мере 180°C.
4. Полимерная композиция по п. 1, которая имеет показатель деформационного упрочнения более 0,4, коэффициент разжижения при сдвиге более 100 и индекс эластичности более 0,2.
5. Полимерная композиция по п. 1, в которой полипропиленовый полимер содержит гомополимер полипропилена.
6. Полимерная композиция по п. 1, в которой полипропиленовый полимер содержит сополимер полипропилена.
7. Полимерная композиция по п. 1, в которой модификатор прочности расплава содержит производное бензилиденсорбита.
8. Полимерная композиция по п. 1, которая имеет показатель деформационного упрочнения более около 0,9.
9. Полимерная композиция по п. 1, которая имеет коэффициент разжижения при сдвиге более около 120.
10. Полимерная композиция по п. 1, которая имеет температуру перехода в вязкоупругое состояние от около 190°C до около 230°C.
11. Полимерная композиция по п. 1, которая имеет индекс эластичности более около 0,4.
12. Полимерная композиция по п. 1, в которой модификатор прочности расплава содержит 1,3:2,4-бис(3,4-диметилдибензилиден)сорбит, 1,2,3- тридезокси-4,6:5,7-бис-O-[(4-пропилфенил)метилен]нонитол, 1,3:2,4-бис(п-нитробензилиден)сорбит, (1,3-2,4-дибензилиденсорбит), 1,3-2,4-бис(п-метоксибензилиден)сорбит, 1,3:2,4-бис(м-метоксибензилиден)сорбит, 1,3:2,4-бис(п-хлорбензилиден)сорбит, 1,3:2,4-бис(п-метилбензилиден)сорбит или их смеси.
13. Полимерная композиция по п. 1, в которой модификатор прочности расплава присутствует в полимерной композиции в количестве от около 0,6% по массе до около 10% по массе.
14. Полимерная композиция по п. 1, в которой полипропиленовый полимер имеет показатель разветвленности менее около 0,001.
15. Полимерная композиция по п. 1, которая дополнительно содержит нуклеирующий агент, индуцирующий пенообразование, в дополнение к модификатору прочности расплава.
16. Полимерная композиция по п. 1, которая содержит порообразующее вещество.
17. Полимерная композиция по п. 16, в которой порообразующее вещество содержит азот, двуокись углерода, изобутан, циклопентан, воздух, метилхлорид, этилхлорид, пентан, изопентан, перфторметан, хлортрифторметан, дихлордифторметан, трихлортрифторметан, перфторэтан, 1-хлор-1,1-дифторэтан, хлорпентафторэтан, дихлортетрафторэтан, трихлортрифторэтан, перфторпропан, хлоргептафторпропан, дихлоргексафторпропан, перфторбутан, хлорнонафторбутан, перфторциклобутан, азодикарбонамид (АДКА), азодиизобутиронитрил, бензолсульфонгидразид, 4,4-оксибензол сульфонилсемикарбазид, п-толуол сульфонилсемикарбазид, азодикарбоксилат бария, N, N′-диметил-N, N′-динитрозотерефталамид, тригидразинотриазин, N, N-динитрозопентаметилен, производное лимонной кислоты, тетрамин, 5-фенилтетразол, гидразодикарбонамид, п-толуол сульфонилгидразид или их смеси.
18. Полимерная композиция по п. 1, которая имеет показатель деформационного упрочнения более около 0,9, коэффициент разжижения при сдвиге более около 50, температуру перехода в вязкоупругое состояние от около 180°C до около 230°C и индекс эластичности более около 0,2.
19. Изделие, изготовленное из полимерной композиции по п. 1.
20. Способ образования полипропиленовой пены, включающий объединение полимерной композиции по п. 1 с порообразующим веществом и нуклеирующим агентом; и нагрев полипропиленовой композиции до расплавленного состояния, достаточного для того, чтобы порообразующее вещество индуцировало образование пор пеноматериала.
21. Способ по п. 20, в котором порообразующее вещество содержит азот, двуокись углерода, изобутан, циклопентан, воздух, метилхлорид, этилхлорид, пентан, изопентан, перфторметан, хлортрифторметан, дихлордифторметан, трихлортрифторметан, перфторэтан, 1-хлор-1,1-дифторэтан, хлорпентафторэтан, дихлортетрафторэтан, трихлортрифторэтан, перфторпропан, хлоргептафторпропан, дихлоргексафторпропан, перфторбутан, хлорнонафторбутан, перфторциклобутан, азодикарбонамид (АДКА), азодиизобутиронитрил, бензолсульфонгидразид, 4,4-оксибензол сульфонилсемикарбазид, п-толуол сульфонилсемикарбазид, азодикарбоксилат бария, N, N′-диметил-N, N′-динитрозотерефталамид, тригидразинотриазин, N, N-динитрозопентаметилен, производное лимонной кислоты, тетрамин, 5-фенилтетразол, гидразодикарбонамид, п-толуол сульфонилгидразид или их смеси.
22. Способ по п. 20, в котором полипропиленовую композицию нагревают до расплавленного состояния перед объединением с порообразующим веществом.
23. Способ термоформования полипропиленовой полимерной композиции, включающий нагревание полимерной композиции по п. 1 до расплавленного состояния; и преобразование нагретой полимерной композиции в формованное изделие.
24. Способ повышения прочности расплава полипропиленового полимера, включающий смешивание полипропиленового полимера с модификатором прочности расплава с образованием полимерной композиции, причем модификатор прочности расплава присутствует в полимерной композиции в количестве, достаточном для того, чтобы полимерная композиция имела показатель деформационного упрочнения более около 0,4 и коэффициент разжижения при сдвиге более около 100, индекс эластичности более 0,2 и температуру перехода в вязкоупругое состояние более 180°C.